(57)【要約】  路盤などの粒状表面をプライミングする際に使用するためのアスファルト乳剤組成物を提供する。アスファルト乳剤はアスファルトと、両性乳化剤と、水とを含む。アスファルト乳剤プライミング組成物を路盤上で使用して、舗装するための路盤を準備してもよい。アスファルト乳剤プライミング組成物の路盤などの粒状表面への適用は、粒状表面上で交通により生じる粉塵の減少または排除を含む、いくつかの利点を提供することができる。【特許請求の範囲】
【請求項１】
（ａ）アスファルトと、
（ｂ）両性乳化剤と、
（ｃ）水と、
を含む粒状表面をプライミングする際に使用するためのアスファルト乳剤組成物。
【請求項２】
アスファルトは、約３０重量％から約９５重量％の間のアスファルトと、約０．１重量％から約３重量％の間の両性乳化剤と、約２重量％から約７０重量％の間の水とを含む請求項１記載のアスファルト乳剤組成物。
【請求項３】
前記両性乳化剤は式Ｉまたは式ＩＩのうちの１つを有する請求項２記載のアスファルト乳剤組成物。
【化１】
2010536999.tif 000007
（式において、Ｒ１は６から２４の炭素原子を有する脂肪族、飽和または不飽和、直鎖または分枝基を示し、Ｒ２は２から６の炭素原子を有し、これらの炭素原子の少なくとも１つが必要であればヒドロキシ基により置換されている、脂肪族、飽和または不飽和、直鎖または分枝基であり、Ｒ３およびＲ４は同一かまたは異なり、１から４の炭素原子を有する脂肪族、飽和または不飽和、直鎖または分枝基を示し、Ｒ５は同一かまたは異なり、１から６の炭素原子を有し、これらの炭素原子の少なくとも１つが必要であればヒドロキシ基により置換されている、脂肪族、飽和または不飽和、直鎖または分枝基であり、Ｙ−はＳＯ３−またはＣＯＯ−基であり、Ｚは同一かまたは異なり、ＳＯ３−またはＣＯＯ−またはＯＨ基である）。
【請求項４】
前記両性乳化剤はココアミドプロピルベタインまたはココアミドヒドロプロピルスルタインのうちの１つである請求項２記載のアスファルト乳剤組成物。
【請求項５】
前記組成物は約６０％から６５％の間のアスファルトを含む請求項４記載のアスファルト乳剤組成物。
【請求項６】
（ａ）所定量のアスファルトを加熱して前記アスファルトの粘度を減少させる工程と、
（ｂ）両性乳化剤を水と混合し、両性乳化剤溶液を生成させる工程と、
（ｃ）前記加熱したアスファルトと、前記両性乳化剤溶液とを混合し、水中アスファルト乳剤プライマ濃縮物を生成させる工程と、
を含むアスファルト乳剤プライマ濃縮物を製造するためのプロセス。
【請求項７】
前記水中アスファルト乳剤は、約３０重量％から約９５重量％の間のアスファルトと、約０．１重量％から約３重量％の間の両性乳化剤と、約２重量％から約７０重量％の間の水とを含む請求項６記載のプロセス。
【請求項８】
（ａ）請求項１ないし５のいずれか一項記載のアスファルト乳剤プライマ組成物を提供する工程と、
（ｂ）前記アスファルト乳剤プライマ組成物を水で希釈する工程と、
（ｃ）前記希釈したアスファルト乳剤プライマ組成物を粒状表面に散布する工程と、
を含む粒状表面にアスファルトプライミングするためのプロセス。
【請求項９】
前記希釈したアスファルトプライマ組成物は約５０％の水と５０％のアスファルト乳剤プライマとを含む請求項８記載のプロセス。
【請求項１０】
天然植物油を、前記アスファルト乳剤プライマ組成物を希釈するための使用される水に添加する工程をさらに含む請求項８記載のプロセス。
【請求項１１】
十分な量の天然植物油が前記水に添加され、前記希釈されたアスファルト乳剤プライマ組成物の総重量の約２重量％から１５重量％の間の前記天然植物油の濃度が得られる請求項１０記載のプロセス。
【請求項１２】
前記天然植物油はｄ−リモネンである請求項１１記載のプロセス。
【請求項１３】
前記アスファルト乳剤プライマ組成物を希釈するために使用される水に界面活性剤を添加する工程をさらに含む請求項８記載のプロセス。
【請求項１４】
十分な界面活性剤が前記水に添加され、前記希釈されたアスファルト乳剤プライマ組成物の総重量の約０．０１重量％から５重量％の間の前記界面活性剤の濃度が得られる請求項１３記載のプロセス。
【請求項１５】
前記希釈されたアスファルト乳剤プライマは、１平方メートルあたり約２ｋｇアスファルトの速度で粒状表面上に散布される請求項８記載のプロセス。
【発明の詳細な説明】
【技術分野】
【０００１】
本出願は、米国特許法§１１９（ｅ）の下、２００７年８月２３日に出願された米国特許仮出願第６０／９６５，９２４号に対し優先権を主張する。前記特許仮出願の内容は全て参照により本明細書に組み入れられる。
【０００２】
本発明は、１つの観点では、路盤（ｒｏａｄ  ｂｅｄ）などの粒状表面をプライミングする（ｐｒｉｍｉｎｇ）際に使用するためのアスファルト乳剤組成物に関する。アスファルト乳剤は、アスファルトと、両性乳化剤と、水とを含む。第２の観点では、本発明は舗装のために、路盤を準備するために路盤上でアスファルト乳剤プライミング組成物を使用する方法に関する。路盤などの粒状表面にアスファルト乳剤プライミング組成物を適用すると、粒状表面上での交通により生じる粉塵の減少または排除を含む、いくつかの利点が提供可能である。
【背景技術】
【０００３】
アスファルト乳剤プライミング（ＡＥＰ）は、アスファルト表層を用いる舗装の準備における、粒状ベースなどの吸着表面への低粘度アスファルト乳剤から構成される。道路施工は典型的には、アスファルト表層の適用のための、粒状材料、例えば砂または砂利を含む表面の準備を含む。粒状材料はしばしば、等級分けされ、詰められ、舗装のための比較的平らで、均一な表面が形成される。アスファルト表層は典型的には、混合され、路盤中の準備された粒状材料の表面に適用されるアスファルトと、凝集体から構成される。
【０００４】
アスファルト乳剤プライミング組成物は、急速に吸着表面中に浸透し、粒状材料を結合させるように調合される。プライミングされた表面が、道路サーフェーシング中に交通により容易に分断されないように確保されることが望ましい。
【０００５】
粒状道路表面上で風または交通により生じる浮遊粉塵を減少させる他に、ＡＥＰはいくつかの利点を提供する。ＡＥＰは、アスファルト表層の適用前に、処理表面を部分的に防水し、その領域を水食に対して抵抗性とすることができる。これにより降雨後、粒状表面を修復する必要が減少または排除されうる。さらに、ＡＥＰは粒状ベースとアスファルト表層との間の接着の改善を提供することができる。
【０００６】
現在使用されているＡＥＰ組成物は典型的には、アスファルトに添加された石油蒸留物を含む。石油蒸留物はアスファルトの粘度を低下させ、アスファルトの粒状ベース中への浸透を改善する。石油蒸留物の１つの不利点は、ＡＥＰ材料が固まるにつれ、蒸気が空気中に放出されることである。これは、重大な汚染源および労働者に対する潜在的な健康被害を構成する。
【０００７】
さらに、従来のＡＥＰ組成物は典型的には、組成物のｐＨを調整するために、酸性または塩基性添加物、例えば、塩酸または水酸化ナトリウムを必要としていた。これらの添加物は機器の腐食の原因、ならびに個人の安全性または環境の問題を生じさせる可能性がある。
【先行技術文献】
【特許文献】
【０００８】
【特許文献１】米国特許第５６６７５７７号明細書
【発明の概要】
【発明が解決しようとする課題】
【０００９】
したがって、本発明の目的は、石油蒸留物または組成物のｐＨを調整するための添加物の使用を必要とせず、粒状表面に十分浸透する許容される特性を有するＡＥＰ組成物を提供することである。
【００１０】
本発明の別の目的は、表面、例えば舗装のために準備された粒状表面にＡＥＰ組成物を適用する方法を提供することである。
【課題を解決するための手段】
【００１１】
本発明によるアスファルト乳剤は、アスファルトと、両性乳化剤と、水とを含む。
【図面の簡単な説明】
【００１２】
【図１】表３で記載したアスファルト乳剤プライミング組成物の浸透深さを示すチャートである。
【図２】赤色粘土砂中における表４で記載したアスファルト乳剤プライミング組成物の浸透深さを示すチャートである。
【図３】ＡＢベース中における表４で記載したアスファルト乳剤プライミング組成物の浸透深さを示すチャートである
【発明を実施するための形態】
【００１３】
本発明の組成物および方法の別の利点は、下記で説明した好ましい実施形態の詳細な記載に基づいて当業者に明らかになるであろう。
【００１４】
本発明は、アスファルト組成物の粘度を調整するための石油蒸留物を含まないアスファルト乳剤プライミング（ＡＥＰ）組成物に関する。さらに、ＡＥＰ組成物は、組成物のｐＨを調整するために使用される酸性または塩基性添加物、例えば塩酸または水酸化ナトリウムを含まない。ＡＥＰ組成物はアスファルトと、水と、両性乳化剤とを含む。好ましくは、両性乳化剤はベタインである。所望であれば、他の乳化剤もまた、ＡＥＰ組成物に添加してもよい。
【００１５】
必要に応じて、ＡＥＰ組成物は、ポリマーを含んでもよい。好ましくは、ポリマーはポリイソプレン、ポリノルボルネン、ポリブタジエン、ブチルゴム、ランダムエチレン／プロピレン（ＥＰ）コポリマー類、ランダムエチレン／プロピレン／ジエン（ＥＰＤＭ）ターポリマー類、スチレン−ブタジエンコポリマー類、スチレン−ブタジエン−スチレンブロックコポリマー類またはアクリルポリマー類からなる群より選択される。
【００１６】
本発明の１つの実施形態では、ＡＥＰ組成物はまた、植物から抽出した天然油を含む。天然油はさらに、ＡＥＰ組成物の粘度を改善する可能性がある。好ましい実施形態では、天然油はｄ−リモネンである。石油蒸留物から形成される有機溶媒とは異なり、ｄ−リモネンなどの天然油は環境災害または健康被害を引き起こさず、生じさせない。
【００１７】
ＡＥＰ組成物は典型的には最初に濃縮物として調合され、その後、舗装のために準備された粒状表面などの吸着表面に適用するために水で希釈され、表面にプライミングされる。ＡＥＰ濃縮組成物／水混合物は粒状表面内への良好な浸透を有する。プライミングされた粒状表面は水食抵抗性となり、表面上では、風による、または交通に起因する粉塵はほとんど、または全く生じず、粒状ベースとアスファルト舗装との間の接着が提供される。
【００１８】
本発明のＡＥＰ組成物は、アスファルトまたは乳剤の粘度を調整するための石油蒸留物を含まない。さらに、塩酸または水酸化ナトリウムなどの酸性または塩基性添加物を使用してＡＥＰ組成物のｐＨを調整する必要はない。
【００１９】
本発明は一般に、両性乳化剤を使用するＡＥＰ組成物に関する。ＡＥＰ組成物は石油蒸留物から製造される有機溶媒は含まない。結果として、ＡＥＰ組成物は環境またはヒトの健康問題を引き起こす可能性のある揮発性有機物を空気中に放出しない。
【００２０】
本発明のＡＥＰ組成物はアスファルトと、両性乳化剤と、水とを含む。好ましい実施形態では、ＡＥＰ組成物は約３０重量％から約９５重量％の間のアスファルトと、約０．１重量％から約３重量％の間の両性乳化剤と、乳剤を完成させＡＥＰ組成物を形成させるのに十分な水とを含む。好ましくは、必要とされる水の量は約１０重量％から４０重量％の間である。特に好ましい実施形態では、ＡＥＰ組成物は約６０重量％から６５重量％までの間のアスファルトを含む。ＡＥＰ組成物は長期貯蔵に対して安定である。本発明の好ましい実施形態では、ＡＥＰ組成物はさらに、粒状表面に適用される直前に水で希釈される。希釈されたＡＥＰ組成物は、希釈されていないＡＥＰ組成物よりも貯蔵に対する安定性が低い。
【００２１】
本発明のＡＥＰ組成物には石油蒸留物は添加されていない。さらに、ＡＥＰ組成物は、組成物のｐＨを調整するために、例えば、塩酸または水酸化ナトリウムなどの酸性または塩基性添加物を必要としない。
【００２２】
本発明では、任意の適当な両性乳化剤を使用してもよい。好ましい実施形態では、両性乳化剤は式Ｉまたは式ＩＩのいずれかを有するベタインである。
【化１】
2010536999.tif 000002
上式において、Ｒ１は６から２４の炭素原子を有する脂肪族、飽和または不飽和、直鎖または分枝基を示し、Ｒ２は２から６の炭素原子を有し、これらの炭素原子の少なくとも１つが必要であればヒドロキシ基により置換されている、脂肪族、飽和または不飽和、直鎖または分枝基であり、Ｒ３およびＲ４は同一かまたは異なり、１から４の炭素原子を有する脂肪族、飽和または不飽和、直鎖または分枝基を示し、Ｒ５は同一かまたは異なり、１から６の炭素原子を有し、これらの炭素原子の少なくとも１つが必要であればヒドロキシ基により置換されている、脂肪族、飽和または不飽和、直鎖または分枝基であり、Ｙ−はＳＯ３−またはＣＯＯ−基であり、Ｚは同一かまたは異なり、ＳＯ３−またはＣＯＯ−またはＯＨ基である。
【００２３】
上記式ＩまたはＩＩを有する両性乳化剤の組み合わせもまた使用してもよい。１つの好ましい実施形態では、両性乳化剤はココアミドプロピルベタインである。別の好ましい実施形態では、両性乳化剤はココアミドヒドロプロピルスルタインである。
【００２４】
ＡＥＰ組成物は、アスファルトを加熱してアスファルトの粘度を乳化のために十分減少させることにより調製される。好ましい実施形態では、混合前に約１３０℃から１８０℃の間の温度まで、より好ましくは約１４０℃の温度までアスファルトを加熱する。両性乳化剤および水を、約室温から約８０℃までの範囲の温度で混合することにより組み合わせる。
【００２５】
加熱したアスファルトおよび両性乳化剤／水混合物を組み合わせ、コロイドミル（高せん断ミキサ）に送り、乳化水中アスファルトＡＥＰ濃縮組成物を生成させる。ＡＥＰ濃縮物は乳剤として、貯蔵において長期間安定であり、下記で記載されているように、濃縮物として使用することができ、または水と組み合わせることができ、舗装のために粒状表面にプライミングされる。
【００２６】
上記ＡＥＰ濃縮組成物は、直接粒状表面に適用され、舗装のために表面をプライミングしてもよいが、好ましい実施形態では、ＡＥＰ濃縮物はさらに、粒状表面に適用される前に水で希釈され、浸透乳剤プライマ（ＰＥＰ）が形成される。ＡＥＰ濃縮物がさらに希釈される本発明の実施形態では、ＰＥＰにおいて使用される水の量は所望の浸透度が達成されるように選択される。好ましい実施形態では、ＡＥＰ濃縮物は十分な水と混合され、約５０重量％から約７０重量％の水と、約３０重量％から約５０重量％のＡＥＰの組成物とを有する混合物が得られる。
【００２７】
ＰＥＰは長期間安定ではなく、典型的には混合後すぐに粒状表面に適用される。使用において、ＰＥＰは準備された吸着表面、例えば路盤の粒状表面で広げられる。材料は当業者に公知の機器を用いて表面上で広げられる。好ましい実施形態では、ＰＥＰは散布により粒状表面に適用される。十分な材料が表面に広げられ、所望のアスファルト量により粒状表面の所望の浸透が達成される。好ましくは、ＡＥＰ組成物またはＰＥＰは表面上で約２ｋｇ／ｍ２のアスファルトの速度で広げられる。ＰＥＰ組成物（希釈したＡＥＰ組成物）を使用する場合、広げられたＰＥＰの量は希釈度に依存する。好ましくは、ＰＥＰは約３ｋｇ／ｍ２から約１５ｋｇ／ｍ２までの間の速度で広げられる。所望であれば、ＡＥＰ組成物またはＡＥＰ／水混合物の複数の適用を表面上に広げてもよく、粒状表面上で所望の量のアスファルトが達成される。
【００２８】
ＡＥＰ組成物またはＰＥＰ組成物を粒状表面上で広げた後、粒状表面に浸透し、硬化する時間を十分に取り、その後に、交通がその表面上を流れるようにする。好ましい実施形態では、ＡＥＰ組成物またはＰＥＰ組成物は、表面上で少なくとも１時間、好ましくは約３時間から５時間の間、そのまま硬化される。
【００２９】
本発明のいくつかの実施形態では、１つまたは複数のポリマー類がＡＥＰ組成物に添加されてもよい。使用されるポリマー類は、アスファルト組成物において使用するために当業者に公知の任意のものとしてもよく、例えば、ポリイソプレン、ポリノルボルネン、ポリブタジエン、ブチルゴム、ランダムエチレン／プロピレン（ＥＰ）コポリマー類、ランダムエチレン／プロピレン／ジエン（ＥＰＤＭ）ターポリマー類、スチレン−ブタジエンコポリマー類、スチレン−ブタジエン−スチレンブロックコポリマー類またはアクリルポリマー類としてもよい。ポリマーは好ましくは、部分的に（残りの部分は１つまたは多くの、上記ポリマー類または他のポリマー類から構成される）または完全に、１つまたは多くの、スチレンおよび共役ジエン、例えば、ブタジエン、イソプレン、クロロプレン、カルボキシル化ブタジエンまたはカルボキシル化イソプレンのランダムまたはブロックコポリマー類、より特定的には、スチレンおよびブタジエンの、スチレンおよびイソプレンの、スチレンおよびクロロプレンの、スチレンおよびカルボキシル化ブタジエンの、またはその代わりに、スチレンおよびカルボキシル化イソプレンの、ランダムヒンジを有する、または有さない、ブロックコポリマー類から選択される１つまたは多くのコポリマー類から構成される。スチレンおよび共役ジエンのコポリマー、特に上記コポリマー類の各々は、好ましくは、５重量％から５０重量％までのスチレン量を有する。スチレンおよび共役ジエンのコポリマーの重量平均分子量、特に、上記コポリマー類の重量平均分子量は、例えば、１０，０００と６００，０００ダルトンの間とすることができ、好ましくは、３０，０００と４００，０００ダルトンの間に存在する。スチレンおよび共役ジエンのコポリマーは好ましくは、スチレン量および重量平均分子量が上記範囲内にある、スチレンおよびブタジエン、スチレンおよびイソプレン、スチレンおよびカルボキシル化ブタジエンまたはその代わりに、スチレンおよびカルボキシル化イソプレンのジ−またはトリ−ブロックコポリマー類から選択される。
【００３０】
本発明のいくつかの実施形態では、１つまたは複数の天然植物油がＡＥＰまたはＰＥＰ組成物に添加される。天然植物油は、有害な環境またはヒトの健康効果を引き起こさないように選択されるべきである。好ましくは、天然植物油は精油である。特に好ましい実施形態では、天然植物油はｄ−リモネンである。
【００３１】
好ましくは、天然植物油はＰＥＰ組成物の約３５重量％までを占める。特に好ましい実施形態では、天然植物油はＰＥＰ組成物の総重量の約２重量％から約１５重量％の間を占める。天然植物油は好ましくは、ＡＥＰ組成物に添加される前に希釈水に添加される。
【００３２】
界面活性剤もまたＰＥＰ組成物に添加して、混合物の粒状材料に浸透する能力を改善してもよい。任意の適当な界面活性剤をＰＥＰ組成物中で使用してもよい。好ましい実施形態では、界面活性剤はロジン（Ｌｏｄｙｎｅ）Ｓ−１００である。
【００３３】
好ましくは、界面活性剤はＰＥＰ組成物の総重量の約０．０１から５重量％の間を占める。界面活性剤は好ましくはＡＥＰ組成物の添加前に希釈水に添加される。
【００３４】
ＡＥＰ組成物のｐＨ調整は一般的には、組成物を使用して粒状表面をプライミングするためには必要とされないが、表面に適用される舗装材料中で使用される骨材の性質のために、ｐＨを調整することが望ましい可能性がある。これらの場合において、ｐＨは塩酸、水酸化ナトリウムまたはリン酸を使用して所望のように調整してもよい。
【００３５】
本発明のいくつかの実施形態の物理特性および浸透深さを下記表においてまとめて示す。これらは例示的な実施形態にすぎず、下記で提供した実施例において記載した組成物は本発明の範囲を制限しようとするものではないことを理解すべきである。
【００３６】
【表１】
2010536999.tif 000003
【００３７】
【表２】
2010536999.tif 000004
【００３８】
浸透深さを、石油蒸留有機溶媒を使用する先行技術組成物に対し測定し、本発明の組成物の様々な実施形態に対する浸透深さと比較した。表３で要約し、図１で示した実施例では、ＡＥＰ組成物と水の混合物は５０／５０重量比であった。乳化剤、界面活性剤または天然植物油の量は、ＡＥＰ／水混合物の総重量に対するものである。これらの結果から、本発明のＡＥＰ組成物は石油蒸留有機溶媒を使用する組成物に等しいか、またはそれより優れた浸透深さを有することが証明される。
【００３９】
【表３】
2010536999.tif 000005
【００４０】
別の浸透試験を、混合物中のＡＥＰおよび水の相対量が変動したＡＥＰ／水混合物に対し実施した。これらの試験は、ネバダ州領域のラスベガス由来のＡＢベース材料に対して実施した。ミシシッピ州ジャクソン由来の赤色粘土砂を対照として使用した。界面活性剤（ロジンＳ−１００）または天然植物油（ｄ−リモネン）を使用した調合物では、界面活性剤または天然油を水に対して使用し、ＡＥＰ組成物と混合した。丸括弧内の数字は最終混合物中のＡＥＰ組成物の重量％である。試験結果を表４ならびに図２および図３にまとめて示す。
【００４１】
【表４】
2010536999.tif 000006
【００４２】
実験室規模である量のＡＥＰ組成物を調製するための方法の一例を下記で提供する。ＡＥＰ組成物を調製するためのプロセスは例示にすぎず、決して本発明の範囲を制限しようとするものではない。
【００４３】
時としてベネディクトミルと呼ばれる、重力流で動作するミルを使用して、乳化剤とアスファルトを混合する。ミルはある量の生成物をリザーバまで循環させるポンピング能力を有する。ミルは直径が７．５インチで、約３４５０ｒｐｍで動作するローターを含む。ローターとステータとの間のギャップは０．０２５インチである。この機器を使用する典型的なバッチサイズは約３０００グラムである。
【００４４】
最初に、温水を用いてミルを予熱する。乳化剤溶液をベンチで調製し、オーブンに入れ、所望の温度、典型的には１００°Ｆから１４０°Ｆの間の温度を維持する。アスファルトブレンドもベンチで調製し、オーブンに入れ、約２９０°Ｆの温度を維持する。ある温度の乳化剤溶液をリザーバに注ぎ入れ、その後、アスファルトを数秒の期間にわたりリザーバに添加する。アスファルトを添加する間、リザーバ中の材料を、金属スパチュラを用いて手で撹拌する。アスファルトをリザーバに添加した後、ミルを稼働させ、材料を約６０秒の期間の間、リザーバを通して再循環させる。その後、試験のために材料をミルから容器に放出させる。
【００４５】
好ましい実施形態について図示し、説明してきたが、添付の特許請求の範囲に記載した発明の精神および範囲から逸脱しなければ、上記プロセスに様々な改変を加えてもよい。したがって、本発明は、本明細書で例として記載されており、制限されるものではないことを理解すべきである。
【図１】
2010536999.tif 000008
【図２】
2010536999.tif 000009
【図３】
2010536999.tif 000010
【国際調査報告】
2010536999.tif 000011